(57)【要約】【課題】ネックイン率が低い場合であっても、幅方向の直交透過率のバラツキが小さくなるように抑制された偏光子を提供すること。【解決手段】ポリビニルアルコール系フィルム原反に対して、少なくともヨウ素染色工程および延伸工程が施され、かつ少なくとも一つの水溶性還元剤を含有する処理浴による処理が施され、さらに最終的に乾燥処理が施された偏光子であって、前記偏光子は、ポリビニルアルコール系フィル原反の幅（ｍｍ）をＡ、乾燥処理後の偏光子の幅（ｍｍ）をＢとする場合に、式：ネックイン率（％）＝｛（Ａ−Ｂ）／Ａ｝×１００、で表わされるネックイン率（％）が４５〜５５％であり、かつ単体透過率が４２．５〜４３．５％、偏光度が９９．９％以上であり、波長４１０ｎｍにおける直交透過率の幅方向の標準偏差が０．０２以下である。【選択図】なし【特許請求の範囲】
【請求項１】
ポリビニルアルコール系フィルム原反に対して、少なくともヨウ素染色工程および一軸延伸工程が施され、かつ少なくとも一つの水溶性還元剤を含有する処理浴による処理が施され、さらに最終的に乾燥処理が施された偏光子であって、
前記偏光子は、ポリビニルアルコール系フィル原反の幅（ｍｍ）をＡ、乾燥処理後の偏光子の幅（ｍｍ）をＢとする場合に、式：ネックイン率（％）＝｛（Ａ−Ｂ）／Ａ｝×１００、で表わされるネックイン率（％）が４５〜５５％であり、
かつ単体透過率が４２．５〜４３．５％、偏光度が９９．９％以上であり、
波長４１０ｎｍにおける直交透過率の幅方向の標準偏差が０．０２以下であることを特徴とする偏光子。
【請求項２】
前記偏光子は、水溶性還元剤の酸化体を含有し、かつ水溶性還元剤およびその酸化体の合計含有量が２０〜２００ｐｐｍであることを特徴とする請求項１記載の偏光子。
【請求項３】
前記水溶性還元剤が、アスコルビン酸、エリソルビン酸、チオ硫酸およびこれらの塩のいずれか少なくとも１種類を含むことを特徴する請求項１または２記載の偏光子。
【請求項４】
請求項１〜３のいずれかに記載の偏光子の製造方法であって、
前記偏光子の製造方法は、ポリビニルアルコール系フィルム原反に対して、少なくともヨウ素染色工程および一軸延伸工程が有し、かつ少なくとも一つの水溶性還元剤を含有する処理浴による処理工程を有し、さらに最終的に乾燥処理工程を有し、  前記一軸延伸工程は、ポリビニルアルコール系フィル原反の幅（ｍｍ）をＡ、乾燥処理後の偏光子の幅（ｍｍ）をＢとする場合に、式：ネックイン率（％）＝｛（Ａ−Ｂ）／Ａ｝×１００、で表わされるネックイン率（％）が４５〜５５％、になるように行い、かつ、
得られる偏光子は、単体透過率が４２．５〜４３．５％、偏光度が９９．９％以上であり、波長４１０ｎｍにおける直交透過率の幅方向の標準偏差が０．０２以下であることを特徴とする偏光子の製造方法。
【請求項５】
請求項１〜４のいずれかに記載のヨウ素偏光子の少なくとも片面に、透明保護フィルムを有することを特徴とする偏光板。
【請求項６】
請求項１〜４のいずれかに記載のヨウ素偏光子または請求項５記載の偏光板を有すことを特徴とする光学フィルム。
【請求項７】
請求項１〜４のいずれかに記載のヨウ素偏光子、請求項５記載の偏光板または請求項６記載の光学フィルムを有することを特徴とする画像表示装置。
【発明の詳細な説明】
【技術分野】
【０００１】
本発明は、偏光子およびその製造方法に関する。また本発明は当該偏光子を用いた偏光板、光学フィルムに関する。さらには当該偏光子、偏光板、光学フィルムを用いた液晶表示装置、有機ＥＬ表示装置、ＰＤＰ等の画像表示装置に関する。
【背景技術】
【０００２】
液晶表示装置は、パソコン、ＴＶ、モニター、携帯電話、ＰＤＡ等に使用されている。従来、液晶表示装置等に用いる偏光子としては高透過率と高偏光度を兼ね備えていることから、染色処理されたポリビニルアルコール系フィルムが用いられている。当該偏光子は、ポリビニルアルコール系フィルムに、浴中にて、例えば、膨潤、染色、架橋、延伸等の各処理を施した後に、洗浄処理を施してから、乾燥することにより製造される。また前記偏光子は、通常、その片面または両面にトリアセチルセルロース等の保護フィルムが接着剤を用いて貼合された偏光板として用いられている。
【０００３】
近年では、液晶表示装置の高性能化が進み、高い視認性を得るために液晶パネルにはコントラストの向上が求められている。すなわち、黒はより黒く、白はより白く明るいことが望まれており、それに伴い、偏光子の偏光性能の更なる向上が求められている。したがって、偏光性能としては、高い偏光度を持ちながら、高い透過率を有することが非常に重要となっている。
【０００４】
このような偏光子を得るために、これまでに多くの方法が提案されている。例えば、偏光子の製造方法として、一軸延伸およびヨウ素を吸着配向させたポリビニルアルコールフィルムをホウ酸含有水溶液中で浸漬処理してヨウ素系偏光フィルムを製造する方法であって、所定の割合で、ホウ酸とヨウ化カリウムを含有するホウ酸含有水溶液中に、亜硫酸塩を連続的または断続的に添加することが提案されている（特許文献１）。特許文献１に記載の製造方法によれば、高コントラストを示す偏光子が得られることが記載されている。
【先行技術文献】
【特許文献】
【０００５】
【特許文献１】特許第４４０６９４９号明細書
【発明の概要】
【発明が解決しようとする課題】
【０００６】
しかし、特許文献１に記載のように、ポリビニルアルコール系フィルムをホウ酸含有水溶液中で浸漬処理する際に、ホウ酸含有水溶液中に亜硫酸塩を含有させたとしても、得られる偏光子（フィルム）の幅方向の直交透過率のバラツキを低く制御することができていなかった。
【０００７】
ポリビニルアルコール系フィルムにヨウ素が吸着配向されている偏光子の作製にあたっては、ポリビニルアルコール分子を配向させ、かつ、ヨウ素錯体を配向させるため、ポリビニルアルコール系フィルム原反に対して、少なくともヨウ素染色工程および一軸延伸工程が施される。前記一軸延伸工程は、ポリビニルアルコール系フィルム原反の長手方向での延伸のため、幅方向では長手方向に比べて均一な延伸が実質的に困難であった。そのため、ポリビニルアルコール分子の配向・ヨウ素錯体の配向は偏光子の幅方向では均一ではなかった。特に、ネックイン率（原反フィルムの幅に対する、原反フィルムの幅と偏光子の幅の差の割合）が低い方法で偏光子を作製した場合には幅方向の延伸のバラツキが顕著になって、直交透過率にバラツキが生じることが分かった。また、ネックイン率が高い方法で偏光子を作製した場合にはポリビニルアルコール分子は一軸配向しやすいが、ネックイン率が低い方法で偏光子を作製した場合にはポリビニルアルコール分子の一軸配向性が低いため、幅方向での一軸配向性の乱れは大きくなるものであった。直交透過率のバラツキ発生の主要因はヨウ素錯体の配向バラツキと考えられ、ヨウ素錯体の配向バラツキを改善することで直交透過率のバラツキも改善できると考えられる。そのため、これまでの偏光子の製法では、幅方向のポリビニルアルコール分子の配向性を均一化させることによってヨウ素錯体の配向性を均一化させてきた。しかし、この方法では、幅方法の直交透過率の均一化は困難であった。
【０００８】
本発明は、ネックイン率が低い場合であっても、幅方向の直交透過率のバラツキが小さくなるように抑制された偏光子およびその製造方法を提供することを目的とする。
【０００９】
また本発明は、前記偏光子を用いた偏光板、光学フィルムを提供することを目的とする。さらに本発明は、前記偏光子、偏光板、光学フィルムを用いた画像表示装置を提供することを目的とする。
【課題を解決するための手段】
【００１０】
本発明者らは、前記課題を解決すべく鋭意検討を重ねた結果、以下に示す偏光子等により前記目的を達成できることを見出し、本発明を完成するに至った。
【００１１】
即ち、本発明は、ポリビニルアルコール系フィルム原反に対して、少なくともヨウ素染色工程および一軸延伸工程が施され、かつ少なくとも一つの水溶性還元剤を含有する処理浴による処理が施され、さらに最終的に乾燥処理が施された偏光子であって、
前記偏光子は、ポリビニルアルコール系フィル原反の幅（ｍｍ）をＡ、乾燥処理後の偏光子の幅（ｍｍ）をＢとする場合に、式：ネックイン率（％）＝｛（Ａ−Ｂ）／Ａ｝×１００、で表わされるネックイン率（％）が４５〜５５％であり、
かつ単体透過率が４２．５〜４３．５％、偏光度が９９．９％以上であり、
波長４１０ｎｍにおける直交透過率の幅方向の標準偏差が０．０２以下であることを特徴とする偏光子、に関する。
【００１２】
前記偏光子は、水溶性還元剤の酸化体を含有し、かつ水溶性還元剤およびその酸化体の合計含有量が２０〜２００ｐｐｍであることが好ましい。
【００１３】
前記偏光子において、水溶性還元剤としては、アスコルビン酸、エリソルビン酸、チオ硫酸およびこれらの塩のいずれか少なくとも１種を例示できる。
【００１４】
また本発明は、ポリビニルアルコール系フィルム原反に対して、少なくともヨウ素染色工程および一軸延伸工程が有し、かつ少なくとも一つの水溶性還元剤を含有する処理浴による処理工程を有し、さらに最終的に乾燥処理工程を有し、  前記一軸延伸工程は、ポリビニルアルコール系フィル原反の幅（ｍｍ）をＡ、乾燥処理後の偏光子の幅（ｍｍ）をＢとする場合に、式：ネックイン率（％）＝｛（Ａ−Ｂ）／Ａ｝×１００、で表わされるネックイン率（％）が４５〜５５％、になるように行い、かつ、
得られる偏光子は、単体透過率が４２．５〜４３．５％、偏光度が９９．９％以上であり、波長４１０ｎｍにおける直交透過率の幅方向の標準偏差が０．０２以下であることを特徴とする偏光子の製造方法、に関する。
【００１５】
また本発明は、前記偏光子の少なくとも片面に、透明保護フィルムを有することを特徴とする偏光板、に関する。
【００１６】
また本発明は、前記ヨウ素偏光子または偏光板を有すことを特徴とする光学フィルム、に関する。
【００１７】
また本発明は、前記ヨウ素偏光子、偏光板または光学フィルムを有することを特徴とする画像表示装置、に関する。
【発明の効果】
【００１８】
一般的に、ポリビニルアルコール系フィルムにヨウ素が吸着配向されている偏光子では、当該偏光子中に形成させるヨウ素錯体（Ｉ３−ヨウ素錯体とＩ５−ヨウ素錯体）が可視波長領域の光を吸収することで、偏光特性を示す。かかる観点から偏光子の光漏れを抑制するために、偏光子中のヨウ素錯体を高配向に配列させることが望まれる。偏光子中に配向性の低いヨウ素錯体が存在すると、偏光子の光学特性が低下する。
【００１９】
本発明の偏光子では、所定量の水溶性還元剤を含有させることで、偏光子中に存在する低配向のヨウ素錯体を優先的に還元し、除去することができる。即ち、ポリヨウ素（フリーＩ３−）、偏光子中に形成させるヨウ素錯体（Ｉ３−ヨウ素錯体とＩ５−ヨウ素錯体）を、Ｉ−に還元する水溶性還元剤を用いて、配向性の悪いヨウ素錯体を選択的に還元除去することによって、配向性の高いヨウ素錯体を偏光子中に残存させることができる。その結果、本発明の偏光子によれば、配向性の高いヨウ素錯体を選択的に偏光子中に存在させることができ、前記ネックイン率（％）が低く（４５〜５５％）、幅方向のポリビニルアルコール分子配向が均一ではない状態であっても、ヨウ素錯体の配向性を幅方法で均一にするこができ、幅方向の直交透過率のバラツキを改善することができる。
【００２０】
特に、水溶性還元剤はポリビニルアルコール系フィルム中の配向性の低いＩ３−ヨウ素錯体を優先的に還元して、除去するので、偏光子中に存在するＩ３−ヨウ素錯体の配向性が向上すると考えられる。Ｉ３−ヨウ素錯体が偏光子の短波長領域（３８０〜４５０ｎｍ付近）の吸光度に関与するので、短波長領域における直交透過率の幅方向のバラツキを小さく抑えることができる。
【発明を実施するための形態】
【００２１】
本発明の偏光子は、ポリビニルアルコール系フィルム原反に対して、少なくともヨウ素染色工程および一軸延伸工程が施され、かつ少なくとも一つの水溶性還元剤を含有する処理浴による処理が施され、さらに最終的に乾燥処理が施された偏光子である。
【００２２】
かかる本発明の偏光子は、前記ネックイン率（％）が４５〜５５％であり、ネックイン率が小さい。幅方向の直交透過率のバラツキは偏光子のネックイン率が小さい時に起こりやすい。前記ネックイン率（％）は４６〜５４％、さらには４７〜５３％の範囲の小さい範囲に設定することもできる。
【００２３】
このように、本発明の偏光子は、ネックイン率が小さく、幅方向の直交透過率のバラツキが生じやすい場合であっても、短波長領域における直交透過率の幅方向のバラツキを小さく抑えることができる。本発明の偏光子の波長４１０ｎｍにおける直交透過率の幅方向の標準偏差は０．０２以下に制御されている。前記標準偏差は、０．０１５以下であるのが好ましく、さらには０．０１以下であるのが好ましい。
【００２４】
また本発明の偏光子は、単体透過率が４２．５〜４３．５％、偏光度が９９．９％以上であり、高偏光度でありながら、単体透過率は高くなるように制御されている。通常、単体透過率が低いと幅方向の直交透過率のバラツキ（絶対値）は小さくなる。前記単体透過率は４２．８〜４３．５％であるのが好ましく、さらには４３．０〜４３．５％であるのが好ましい。また前記偏光度は９９．９５％以上であるのが好ましく、さらには９９．９８％であるのが好ましい。
【００２５】
本発明の偏光子に適用されるポリビニルアルコール系フィルムとしては、可視光領域において透光性を有し、ヨウ素を分散吸着するものを特に制限なく使用できる。通常、ポリビニルアルコール系フィルムは厚さ１０〜３００μｍ程度のものが用いられる。好ましくは２０〜１００μｍである。ポリビニルアルコール系フィル原反の幅（ｍｍ）は、通常、２０００〜４５００ｍｍであり、さらには２４００〜４０００ｍｍであるのが好ましい。
【００２６】
ポリビニルアルコール系フィルムとしては、例えば、従来、偏光子に用いられているポリビニルアルコール系フィルムが好適に用いられる。ポリビニルアルコール系フィルムの材料としては、ポリビニルアルコールまたはその誘導体があげられる。ポリビニルアルコールの誘導体としては、ポリビニルホルマール、ポリビニルアセタール等があげられる他、エチレン、プロピレン等のオレフィン、アクリル酸、メタクリル酸、クロトン酸等の不飽和カルボン酸及びそのアルキルエステル、アクリルアミド等で変性したものがあげられる。ポリビニルアルコールの重合度は、１００〜１００００程度が好ましく、１０００〜１００００がより好ましい。ケン化度は８０〜１００モル％程度のものが一般に用いられる。
【００２７】
上記の他、ポリビニルアルコール系フィルムとしては、エチレン・酢酸ビニル共重合体系部分ケン化フィルム等の親水性高分子フィルム、ポリビニルアルコールの脱水処理物やポリ塩化ビニルの脱塩酸処理物等ポリエン系配向フィルム等があげられる。
【００２８】
前記ポリビニルアルコール系フィルム中には、可塑剤、界面活性剤等の添加剤を含有することもできる。可塑剤としては、ポリオールおよびその縮合物等があげられ、たとえばグリセリン、ジグリセリン、トリグリセリン、エチレングリコール、プロピレングリコール、ポリエチレングリコール等があげられる。可塑剤等の使用量は、特に制限されないがポリビニルアルコール系フィルム中２０重量％以下とするのが好適である。
【００２９】
本発明の偏光子は、ポリビニルアルコール系フィルムに、ヨウ素染色工程、一軸延伸工程を少なくとも施すことにより得られる。かかる偏光子は、通常は、ヨウ素染色工程、一軸延伸工程に加えて、架橋工程が少なくとも施される。前記各工程には、それぞれ、染色浴、架橋浴および延伸浴の各処理浴が用いられ、これら各処理浴は各工程に応じた処理液（水溶液等）が用いられる。
【００３０】
ヨウ素染色工程は、上記ポリビニルアルコール系フィルムにヨウ素を吸着・配向させることにより行う。ヨウ素染色工程は、一軸延伸工程とともに行うことができる。染色は、上記フィルムをヨウ素溶液に浸漬することにより一般に行われる。ヨウ素溶液として用いられるヨウ素水溶液は、ヨウ素および溶解助剤であるヨウ化化合物によりヨウ素イオンを含有させた水溶液などが用いられる。ヨウ化化合物としては、例えばヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等が用いられる。ヨウ化化合物としては、ヨウ化カリウムが好適である。本発明で用いるヨウ化化合物は、他の工程で用いる場合についても、上記同様である。
【００３１】
ヨウ素溶液中のヨウ素濃度は０．０１〜１０重量％程度、好ましくは０．０２〜５重量％、さらに好ましくは０．０２〜０．５重量％である。ヨウ化化合物濃度は０．１〜１０重量％程度、さらには０．２〜８重量％で用いるのが好ましい。ヨウ素染色にあたり、ヨウ素溶液の温度は、通常２０〜５０℃程度、好ましくは２５〜４０℃である。浸漬時間は通常１０〜３００秒間程度、好ましくは２０〜２４０秒間の範囲である。
【００３２】
架橋工程は、架橋剤として、ホウ素化合物を用いて行う。架橋工程の順序は特に制限されない。架橋工程は、染色工程、延伸工程とともに行うことができる。架橋工程は複数回行うことができる。ホウ素化合物としては、ホウ酸、ホウ砂等があげられる。ホウ素化合物は、水溶液または水−有機溶媒混合溶液の形態で一般に用いられる。通常は、ホウ酸水溶液が用いられる。ホウ酸水溶液のホウ酸濃度は、１〜１０重量％程度、好ましくは２〜７重量％である。架橋度により耐熱性を付与するには、前記ホウ酸濃度とするのが好ましい。ホウ酸水溶液等には、ヨウ化カリウム等のヨウ化化合物を含有させることができる。ホウ酸水溶液にヨウ化化合物を含有させる場合、ヨウ化化合物濃度は０．１〜１０重量％程度、さらには０．５〜８重量％で用いるのが好ましい。
【００３３】
架橋工程は、前記ポリビニルアルコール系フィルムをホウ酸水溶液等へ浸漬することにより行うことができる。架橋工程における処理温度は、通常、２５℃以上、好ましくは３０〜８５℃、さらには３０〜６０℃の範囲である。処理時間は、通常、５〜８００秒間、好ましくは８〜５００秒間程度である。
【００３４】
延伸工程は、通常、一軸延伸を施すことにより行う。この延伸方法は、染色工程、架橋工程とともに施すことができる。延伸方法は、湿潤式延伸が用いられる。湿潤式延伸方法は、例えば、染色工程を施した後、延伸を行うことが一般的である。また架橋工程とともに延伸を行うことができる。延伸工程は多段で行うこともできる。
【００３５】
湿潤式延伸方法に用いる処理液にヨウ化カリウム等のヨウ化化合物を含有させることができる。当該処理液にヨウ化化合物を含有させる場合、ヨウ化化合物濃度は０．１〜１０重量％程度、さらには０．２〜５重量％で用いるのが好ましい。湿潤式延伸方法における処理温度は、通常、２５℃以上、好ましくは３０〜８５℃、さらには５０〜７０℃の範囲である。浸漬時間は、通常、１０〜８００秒間、好ましくは３０〜５００秒間程度である。
【００３６】
延伸工程では、総延伸倍率が、ポリビニルアルコール系フィルムの元長に対して、総延伸倍率で３〜１０倍の範囲になるように行う。好ましくは４〜８倍、さらに好ましくは４．５〜７倍である。すなわち、前記総延伸倍率は、延伸工程以外の、後述の膨潤工程等において延伸を伴う場合には、それらの工程における延伸を含めた累積の延伸倍率をいう。総延伸倍率は、膨潤工程等における延伸倍率を考慮して適宜に決定される。総延伸倍率が低いと、配向が不足して、高い光学特性（偏光度）の偏光子が得られにくい。一方、総延伸倍率が高すぎると延伸切れが生じ易くなり、また偏光子が薄くなりすぎて、続く工程での加工性が低下するおそれがある。
【００３７】
本発明の偏光子の製造にあたっては、上記染色工程、架橋工程および延伸工程を施す前に、膨潤工程を施すことができる。膨潤工程により、ポリビニルアルコール系フィルム表面の汚れやブロッキング防止剤を洗浄することができるほかに、ポリビニルアルコール系フィルムを膨潤させることで染色のムラなどの不均一を防止する効果もある。
【００３８】
膨潤工程において用いられる処理液としては、通常、水、蒸留水、純水が用いられる。当該処理液は、主成分が水であれば、ヨウ化カリウム等のヨウ化化合物、界面活性剤等の添加物、アルコール等が少量入っていてもよい。また、当該処理液にはヨウ化化合物を含有させる場合、ヨウ化化合物濃度は０．１〜１０重量％程度、さらには０．２〜５重量％で用いるのが好ましい。
【００３９】
膨潤工程における処理温度は、通常、２０〜４５℃程度に調整するのが好ましい。さらには、２５〜４０℃であるのが好ましい。なお、膨潤ムラがあるとその部分が染色工程において染色のムラになるため膨潤ムラは発生させないようにする。浸漬時間は通常１０〜３００秒間程度、好ましくは２０〜２４０秒間の範囲である。
【００４０】
膨潤工程では、適宜に延伸することができる。前記延伸倍率は、ポリビニルアルコール系フィルムの元長に対して、通常、６．５倍以下とされる。好ましくは、光学特性の点から、前記延伸倍率は、１．２〜６．５倍、さらには２〜４倍、さらには２〜３倍にするのが好ましい。膨潤工程において、延伸を施すことにより、膨潤工程後に施される延伸工程での延伸を小さく制御することができ、フィルムの延伸破断が生じないように制御できる。一方、膨潤工程での延伸倍率が大きくなると、延伸工程での延伸倍率が小さくなり、特に、架橋工程の後に延伸工程を施す場合には光学特性の点で好ましくない。
【００４１】
また本発明の偏光子の製造にあたっては、前記工程の他に、金属イオン処理を施すことができる。金属イオン処理は、金属塩を含む水溶液に、ポリビニルアルコール系フィルムを浸漬することにより行う。金属イオン処理により、種々の金属イオンをポリビニルアルコール系フィルム中に含有させることができる。
【００４２】
金属イオンとしては、特に色調調整や耐久性付与の点からコバルト、ニッケル、亜鉛、クロム、アルミニウム、銅、マンガン、鉄などの遷移金属の金属イオンが好ましく用いられる。これら金属イオンのなかでも、色調調整や耐熱性付与などの点から亜鉛イオンが好ましい。亜鉛塩としては、塩化亜鉛、ヨウ化亜鉛などのハロゲン化亜鉛、硫酸亜鉛、酢酸亜鉛などがあげられる。
【００４３】
本発明の偏光子の製造方法では、前記工程を施した後に、洗浄工程を施すことができる。
【００４４】
洗浄工程は、ヨウ化カリウム等のヨウ化合物溶液により行うことができる。前記ヨウ化合物溶液におけるヨウ化合物濃度は、通常、０．５〜１０重量％程度、さらには０．５〜８重量％、さらには１〜６重量％の範囲である。
【００４５】
ヨウ化合物溶液による洗浄工程にあたり、その処理温度は、通常１５〜６０℃程度、好ましくは２５〜４０℃である。浸漬時間は通常１〜１２０秒程度、好ましくは３〜９０秒間の範囲である。ヨウ化合物溶液による洗浄工程の段階は、乾燥工程前であれば特に制限はない。
【００４６】
また、洗浄工程としては、水洗浄工程を施すことができる。水洗浄工程は、通常、イオン交換水、蒸留水などの純水にポリビニルアルコール系フィルムを浸漬することにより行う。水洗浄温度は、通常、５〜５０℃、好ましくは１０〜４５℃、さらに好ましくは１５〜４０℃の範囲である。浸漬時間は、通常、５〜３００秒間、好ましくは１０〜２４０秒間程度である。
【００４７】
前記水洗浄工程は、ヨウ化合物溶液による洗浄工程と水洗浄工程を組み合わせてもよく、適宜にメタノール、エタノール、イソプロピルアルコール、ブタノール、プロパノール等の液体アルコールを配合した溶液を用いることもできる。
【００４８】
前記各工程を施した後には、最終的に、乾燥工程を施して、偏光子を製造する。乾燥工程は、得られる偏光子（フィルム）に必要とされる水分率に応じて、適宜に、乾燥時間と乾燥温度が設定される。乾燥温度は、通常、２０〜１５０℃、好ましくは４０〜１００℃の範囲で制御される。乾燥温度が低すぎると、乾燥時間が長くなり、効率的な製造ができないため好ましくない。乾燥温度が高すぎると得られる偏光子が劣化し、光学特性および色相の点で悪化する。加熱乾燥時間は、通常、１〜５分間程度である。
【００４９】
本発明の偏光子は、少なくとも一つの水溶性還元剤を含有する処理浴による処理が施されており、かつ水溶性還元剤の酸化体を含有する。前記水溶性還元剤としては、例えば、アスコルビン酸（ビタミンＣ）、エリソルビン酸、チオ硫酸、クロロゲン酸、クエン酸、ロスマリン酸およびこれらの塩等があげられる。塩としては、ナトリウム塩、カリウム塩等のアルカリ金属塩等があげられる。これらのなかでもアスコルビン酸、エリソルビン酸塩、チオ硫酸塩が好ましい。これら水溶性還元剤は、１種を単独でまたは２種以上を組み合わせて用いることができる。本発明の偏光子に含有される前記酸化体は、偏光子中に含まれる前記水溶性還元剤に由来する。例えば、アスコルビン酸が偏光子中に含有された場合には、アスコルビン酸はヨウ素錯体を還元した後、アスコルビン酸の酸化体であるデヒドロアスコルビン酸になる。
【００５０】
前記水溶性還元剤は、偏光子の製造にあたって前記工程に用いられる各浴のいずれか少なくとも１つに含有させることにより、または、別途、前記水溶性還元剤を含有する処理液による処理工程を施すことにより、偏光子中に含有させることができる。前記水溶性還元剤を含有させる工程は、染色工程により、ポリビルアルコール系フィルムにヨウ素を含有させた後の工程で行うことが好ましい。前記染色工程、架橋工程および延伸工程の処理順序は特に制限はないが、染色工程を施した後に、架橋工程および延伸工程が施される場合が好適に適用できる。
【００５１】
前記偏光子の製造に係る各工程は、通常、膨潤工程がまず初めに施される。次いで、例えば、染色工程が施された場合には、架橋工程、延伸工程、さらには金属イオン処理工程、洗浄工程において、または別途の水溶性還元剤の処理工程において、これらの各工程のいずれ少なくとも１つの工程において、水溶性還元剤を含有させることができる。
【００５２】
なお、前記染色工程、架橋工程および延伸工程は、複数の工程を同時に行なう一括工程により行うことができる。複数の工程が同時に行なわれる一括工程が行なわれていた場合には、当該一括工程に用いる浴に、水溶性還元剤を含有させることができる。また、前記染色工程、架橋工程および延伸工程の各工程が多段工程である場合においては、当該多段工程のいずれか少なくとも１つの工程において水溶性還元剤を含有させることができる。
【００５３】
本発明の偏光子における水溶性還元剤とその酸化体の合計含有量は、２０〜２００ｐｐｍであることが好ましい。前記水溶性還元剤とその酸化体の合計含有量は、さらには３０〜１８０ｐｐｍであるのが好ましく、さらには５０〜１５０ｐｐｍであるのが好ましい。前記水溶性還元剤とその酸化体の含有量が２０ｐｐｍ未満では、偏光特性を十分に向上させることできず、また、ネックイン率が高い場合であっても、幅方向の直交透過率のバラツキが十分に抑えることができない。一方、前記水溶性還元剤とその酸化体の含有量が２００ｐｐｍを超える場合には、配向性の悪いヨウ素錯体に加え、配向性の高い錯体も還元・除去されるので、ムラ等の不具合が発生する。
【００５４】
偏光子における水溶性還元剤およびその酸化体の合計含有量を前記範囲に制御するには、水溶性還元剤を含有させる各浴の水溶液における、前記水溶性還元剤の濃度を制御して行うことが好ましい。前記水溶性還元剤濃度としては、０．００１〜０．０１５重量％が好ましく、０．００２〜０．０１２重量％であるのがより好ましい。前記濃度が０．００１重量％未満の場合には、前記混合水溶液中での水溶性還元剤の割合が少なくなり、得られる偏光子の短波長側の光漏れを十分に抑えることができなくなる。前記濃度が０．０１５重量％を超える場合には、前記浴での水溶性還元剤の割合が多くなるため、配向性の悪いヨウ素錯体に加え、配向性の高い錯体も還元・除去されるので、ムラ等の不具合が発生する。
【００５５】
得られた偏光子は、常法に従って、その少なくとも片面に透明保護フィルムを設けた偏光板とすることができる。透明保護フィルムを構成する材料としては、例えば透明性、機械的強度、熱安定性、水分遮断性、等方性などに優れる熱可塑性樹脂が用いられる。このような熱可塑性樹脂の具体例としては、トリアセチルセルロール等のセルロール樹脂、ポリエステル樹脂、ポリエーテルスルホン樹脂、ポリスルホン樹脂、ポリカーボネート樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、およびこれらの混合物があげられる。なお、偏光子の片側には、透明保護フィルムが接着剤層により貼り合わされるが、他の片側には、透明保護フィルムとして、（メタ）アクリル系、ウレタン系、アクリルウレタン系、エポキシ系、シリコーン系等の熱硬化性樹脂または紫外線硬化型樹脂を用いることができる。
【００５６】
透明保護フィルムの厚さは、適宜に決定しうるが、一般には強度や取扱性等の作業性、薄層性などの点より１〜５００μｍ程度である。特に１〜３００μｍが好ましく、５〜２００μｍがより好ましい。透明保護フィルムは、５〜１５０μｍの場合に特に好適である。
【００５７】
なお、偏光子の両側に透明保護フィルムを設ける場合、その表裏で同じポリマー材料からなる保護フィルムを用いてもよく、異なるポリマー材料等からなる保護フィルムを用いてもよい。
【００５８】
前記透明保護フィルムとして、正面位相差が４０ｎｍ以上および／または、厚み方向位相差が８０ｎｍ以上の位相差を有する位相差板を用いることができる。正面位相差は、通常、４０〜２００ｎｍの範囲に、厚み方向位相差は、通常、８０〜３００ｎｍの範囲に制御される。透明保護フィルムとして位相差板を用いる場合には、当該位相差板が透明保護フィルムとしても機能するため、薄型化を図ることができる。
【００５９】
位相差板としては、高分子素材を一軸または二軸延伸処理してなる複屈折性フィルム、液晶ポリマーの配向フィルム、液晶ポリマーの配向層をフィルムにて支持したものなどがあげられる。位相差板の厚さも特に制限されないが、２０〜１５０μｍ程度が一般的である。
【００６０】
なお、前記位相差を有するフィルムは、位相差を有しない透明保護フィルムに、別途、貼り合せて上記機能を付与することができる。
【００６１】
前記透明保護フィルムは、接着剤を塗工する前に、表面改質処理を行ってもよい。具体的な処理としてば、コロナ処理、プラズマ処理、プライマー処理、ケン化処理などがあげられる。
【００６２】
前記透明保護フィルムの偏光子を接着させない面には、ハードコート処理や反射防止処理、スティッキング防止や、拡散ないしアンチグレアを目的とした処理を施したものであってもよい。
【００６３】
前記偏光子と透明保護フィルムとの接着処理には、接着剤が用いられる。接着剤としては、イソシアネート系接着剤、ポリビニルアルコール系接着剤、ゼラチン系接着剤、ビニル系ラテックス系、水系ポリエステル等を例示できる。前記接着剤は、通常、水溶液からなる接着剤として用いられ、通常、０．５〜６０重量％の固形分を含有してなる。上記の他、偏光子と透明保護フィルムとの接着剤としては、紫外硬化型接着剤、電子線硬化型接着剤等があげられる。電子線硬化型偏光板用接着剤は、上記各種の透明保護フィルムに対して、好適な接着性を示す。特に、接着性を満足することが困難であったアクリル樹脂に対しても良好な接着性を示す。また本発明で用いる接着剤には、金属化合物フィラーを含有させることができる。
【００６４】
本発明の偏光板は、前記透明保護フィルムと偏光子を、前記接着剤を用いて貼り合わせることにより製造する。接着剤の塗布は、透明保護フィルム、偏光子のいずれに行ってもよく、両者に行ってもよい。貼り合わせ後には、乾燥工程を施し、塗布乾燥層からなる接着層を形成する。偏光子と透明保護フィルムの貼り合わせは、ロールラミネーター等により行うことができる。接着層の厚さは、特に制限されないが、通常３０〜１０００ｎｍ程度である。
【００６５】
本発明の偏光板は、実用に際して他の光学層と積層した光学フィルムとして用いることができる。その光学層については特に限定はないが、例えば反射板や半透過板、位相差板（１／２や１／４等の波長板を含む）、視角補償フィルムなどの液晶表示装置等の形成に用いられることのある光学層を１層または２層以上用いることができる。特に、本発明の偏光板に更に反射板または半透過反射板が積層されてなる反射型偏光板または半透過型偏光板、偏光板に更に位相差板が積層されてなる楕円偏光板または円偏光板、偏光板に更に視角補償フィルムが積層されてなる広視野角偏光板、あるいは偏光板に更に輝度向上フィルムが積層されてなる偏光板が好ましい。
【００６６】
偏光板に前記光学層を積層した光学フィルムは、液晶表示装置等の製造過程で順次別個に積層する方式にても形成することができるが、予め積層して光学フィルムとしたものは、品質の安定性や組立作業等に優れていて液晶表示装置などの製造工程を向上させうる利点がある。積層には粘着層等の適宜な接着手段を用いうる。前記の偏光板やその他の光学フィルムの接着に際し、それらの光学軸は目的とする位相差特性などに応じて適宜な配置角度とすることができる。
【００６７】
前述した偏光板や、偏光板を少なくとも１層積層されている光学フィルムには、液晶セル等の他部材と接着するための粘着層を設けることもできる。粘着層を形成する粘着剤は特に制限されないが、例えばアクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、適度な濡れ性と凝集性と接着性の粘着特性を示して、耐候性や耐熱性などに優れるものが好ましく用いうる。
【００６８】
偏光板や光学フィルムの片面又は両面への粘着層の付設は、適宜な方式で行いうる。その例としては、例えばトルエンや酢酸エチル等の適宜な溶剤の単独物又は混合物からなる溶媒にベースポリマーまたはその組成物を溶解又は分散させた１０〜４０重量％程度の粘着剤溶液を調製し、それを流延方式や塗工方式等の適宜な展開方式で偏光板上または光学フィルム上に直接付設する方式、あるいは前記に準じセパレータ上に粘着層を形成してそれを偏光板上または光学フィルム上に移着する方式などがあげられる。
【００６９】
粘着層は、異なる組成又は種類等のものの重畳層として偏光板や光学フィルムの片面又は両面に設けることもできる。また両面に設ける場合に、偏光板や光学フィルムの表裏において異なる組成や種類や厚さ等の粘着層とすることもできる。粘着層の厚さは、使用目的や接着力などに応じて適宜に決定でき、一般には１〜５００μｍであり、５〜２００μｍが好ましく、特に１０〜１００μｍが好ましい。
【００７０】
粘着層の露出面に対しては、実用に供するまでの間、その汚染防止等を目的にセパレータが仮着されてカバーされる。これにより、通例の取扱状態で粘着層に接触することを防止できる。セパレータとしては、上記厚さ条件を除き、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００７１】
なお本発明において、上記した偏光板を形成する偏光子や透明保護フィルムや光学フィルム等、また粘着層などの各層には、例えばサリチル酸エステル系化合物やベンゾフェノール系化合物、ベンゾトリアゾール系化合物やシアノアクリレート系化合物、ニッケル錯塩系化合物等の紫外線吸収剤で処理する方式などの方式により紫外線吸収能をもたせたものなどであってもよい。
【００７２】
本発明の偏光板または光学フィルムは液晶表示装置等の各種装置の形成などに好ましく用いることができる。液晶表示装置の形成は、従来に準じて行いうる。すなわち液晶表示装置は一般に、液晶セルと偏光板または光学フィルム、及び必要に応じての照明システム等の構成部品を適宜に組立てて駆動回路を組込むことなどにより形成されるが、本発明においては本発明による偏光板または光学フィルムを用いる点を除いて特に限定はなく、従来に準じうる。液晶セルについても、例えばＴＮ型やＳＴＮ型、π型などの任意なタイプのものを用いうる。
【００７３】
液晶セルの片側又は両側に偏光板または光学フィルムを配置した液晶表示装置や、照明システムにバックライトあるいは反射板を用いたものなどの適宜な液晶表示装置を形成することができる。その場合、本発明による偏光板または光学フィルムは液晶セルの片側又は両側に設置することができる。両側に偏光板または光学フィルムを設ける場合、それらは同じものであってもよいし、異なるものであってもよい。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【実施例】
【００７４】
以下に本発明を実施例および比較例をあげて具体的に説明する。
【００７５】
実施例１
原反フィルムとして、平均重合度２４００、厚さ７５μｍ、幅（ｍｍ）は２６００ｍｍのポリビニルアルコールフィルム（（株）クラレ製のＶＦ−ＰＳ７５００）を用いた。当該ポリビニルアルコールフィルムに、下記の順番にて、下記各工程を施した。
【００７６】
（膨潤工程）
膨潤浴の処理液としては、純水を用いた。上記ポリビニルアルコールフィルムを膨潤浴に搬送し、３０℃に調整した純水中に１分間浸漬しながら２．２倍に延伸し、膨潤させた。
【００７７】
（染色工程）
染色浴の処理液としては、ヨウ素濃度が０．０４５重量％で、ヨウ素とヨウ化カリウムをヨウ素：ヨウ化カリウム（重量比＝１：７）のヨウ素染色溶液を用いた。上記膨潤処理されたポリビニルアルコールフィルムを染色浴に搬送し、３０℃に調整した前記ヨウ素染色溶液に、３０秒間浸漬しながら、元長に対して延伸倍率３．３倍まで、一軸延伸しながら、染色した。
【００７８】
（架橋工程）
架橋浴の処理液としては、ホウ酸を３重量％、ヨウ化カリウムを３重量％含有する混合水溶液を用いた。上記処理されたポリビニルアルコールフィルムを架橋浴に搬送し、３０℃に調整した前記混合水溶液に、３０秒間浸漬しながら、元長に対して総延伸倍率３．６倍まで、一軸延伸した。
【００７９】
（延伸工程）
延伸浴の処理液としては、ホウ酸を４重量％、ヨウ化カリウムを５重量％、水溶性還元剤としてアスコルビン酸を０．００１５重量％含有する水溶液を用いた。上記処理されたポリビニルアルコールフィルムを延伸浴に搬送し、６０℃に調整した水溶液に、６０秒間浸漬しながら、元長に対して総延伸倍率６倍まで、一軸延伸した。
【００８０】
（洗浄工程）
洗浄浴の処理液としては、ヨウ化カリウムを３重量％含有する水溶液を用いた。上記処理されたポリビニルアルコールフィルムを洗浄浴に搬送し、３０℃に調整した当該水溶液に、１０秒間浸漬した。
【００８１】
（乾燥工程）
次いで、上記処理されたポリビニルアルコール系フィルムを、４０℃のオーブンで１分間乾燥して、偏光子を得た。得られた偏光子の幅は１２２０ｍｍであった。得られた偏光子のネックイン率は５３％であった。
【００８２】
実施例２〜９、比較例１〜３
実施例１において、原反フィルムの幅、得られた偏光子の幅、水溶性還元剤の種類、水溶性還元剤に添加した各工程に係る浴およびその浴における濃度を表１に示すように変えたこと以外は、実施例１と同条件で偏光子を作製した。比較例１、２では、水溶性還元剤をいずれの浴にも配合していない。表１にネックイン率を記載する。
【００８３】
（評価）
実施例および比較例で得られた偏光子の光学特性を以下の方法により測定した。結果を表１に示す。
【００８４】
＜水溶性還元剤とその酸化体の含有量＞
前記測定対象のポリビニルアルコールフィルムに対して、１２０℃にて２時間の加熱乾燥を行った後、粉砕したものをサンプルとした。当該サンプルについて、ＧＰＣ（ゲル浸透クロマトグラフィ）（TOSOH，HLC-8120GPC）を用いて、サンプル１ｇ中に存在する還元剤およびその酸化体の合計含有量（ｐｐｍ）の測定を行った。
【００８５】
＜光学特性の測定方法＞
偏光子の単体透過率（Ｔｓ）、偏光度（Ｐ）は、積分球付き分光光度計（日本分光（株）製のＶ７１００）にて測定した。
なお、偏光度は、２枚の同じ偏光子を両者の透過軸が平行となるように重ね合わせた場合の透過率（平行透過率：Ｔｐ）および、両者の透過軸が直交するように重ね合わせた場合の透過率（直交透過率：Ｔｃ）を以下の式に適用することにより求められるものである。
偏光度Ｐ（％）＝｛（Ｔｐ−Ｔｃ）／（Ｔｐ＋Ｔｃ）｝１／２×１００
各透過率は、グランテラープリズム偏光子を通して得られた完全偏光を１００％として、ＪＩＳ  Ｚ８７０１の２度視野（Ｃ光源）により視感度補整したＹ値で示したものである。測定波長は、波長５５０ｎｍであった。
【００８６】
＜二色比の評価＞
二色比は単体透過率（Ｔｓ（Ｙ））と偏光度（Ｐ）の値を下記式に代入して算出された。
【数１】
2013218106.tif 000002
【００８７】
＜コントラストの評価＞
波長４１０ｎｍのコントラスト（Ｃｒ410nm）は、波長４１０ｎｍの平行透過率（Ｔｐ410nm）と波長４１０ｎｍの直交透過率（Ｔｃ410nm）を用いて、下記式の計算式によって求めた。
コントラスト（Ｃｒ410nm）＝平行透過率（Ｔｐ410nm）／直交透過率（Ｔｃ410nm）
なお、これらの透過率は、ＪｌＳＺ  ８７０１の２度視野（Ｃ光源）により、視感度補正を行ったＹ値である。
【００８８】
＜波長４１０ｎｍにおける直交透過率の幅方向の標準偏差＞
得られた偏光子を幅方向の任意の５点の波長４１０ｎｍにおける直交透過率を、積分球付き分光光度計（日本分光（株）製のＶ７１００）により測定し、標準偏差を算出した。
【００８９】
【表１】
2013218106.tif 000003